КИСЛОТНЫЕ СПОСОБЫ ПОЛУЧЕНИЯ АНТИБАКТЕРИАЛЬНЫХ КОНТАКТНЫХ ЛИНЗ

1. Способ получения антибактериальной линзы, содержащей соль металла, где способ включает стадии:
(a) обработки отвержденной линзы раствором, содержащим, по существу, состоящим или состоящим из предшественника соли и эффективного количества кислотного вещества, где pH упомянутого раствора составляет приблизительно менее 7,0; и
(b) обработки линзы со стадии (a) раствором, содержащим, по существу, состоящим или состоящим из металлсодержащего средства и эффективного количества кислотного вещества, где pH упомянутого раствора составляет приблизительно менее 7,0.
2. Способ по п.1, в котором кислотное вещество выбрано из группы, состоящей из уксусной кислоты, хлористоводородной кислоты и серной кислоты.
3. Способ по п.1, в котором кислотное вещество представляет собой уксусную кислоту.
4. Способ по п.1, в котором эффективное количество кислотного вещества составляет приблизительно от 0,01 до приблизительно 10%.
5. Способ по п.1, в котором эффективное количество кислотного вещества составляет приблизительно 0,5%.
6. Способ по п.1, в котором эффективное количество кислотного вещества составляет приблизительно 0,05%.
7. Способ по п.1, в котором pH раствора на стадии (a) и (b) составляет от приблизительно 2 до приблизительно 5.
8. Способ по п.1, в котором pH раствора на стадии (a) и (b) составляет от приблизительно 2 до приблизительно 4.
9. Способ по п.1, в котором pH раствора на стадии (a) и (b) составляет от приблизительно 3 до приблизительно 4.
10. Способ по п.1, в котором предшественник соли выбран из группы, состоящей из лактата тетраалкиламмония, сульфата тетраалкиламмония, хлорида тетраалкиламмония, бромида тетраалкиламмония, иодида тетраалкиламмония, хлорида натрия, иодида натрия, бромида натрия, хлорида лития, сульфида лития, сульфида натрия, сульфида калия и тетрахлораргентита натрия.
11. Способ по п.1, в котором предшественник соли выбран из группы, состоящей из хлорида натрия, иодида натрия, бромида натрия, хлорида лития, сульфида лития, сульфида натрия, сульфида калия и тетрахлораргентита натрия.
12. Способ по п.1, в котором предшественник соли представляет собой иодид натрия.
13. Способ по п.1, в котором металлсодержащее средство выбрано из группы, состоящей из иодида серебра, хлорида серебра и бромида серебра.
14. Способ по п.1, в котором предшественник соли выбран из группы, состоящей из нитрата серебра, трифлата серебра и ацетата серебра.
15. Способ по п.1, в котором предшественник соли представляет собой ацетат серебра.
16. Способ получения антибактериальной линзы, содержащей соль металла, где способ включает стадии:
(a) обработки отвержденной линзы раствором, содержащим, по существу, состоящим или состоящим из металлсодержащего средства и эффективного количества кислотного вещества, где pH упомянутого раствора составляет приблизительно менее 7,0; и
(b) обработки линзы со стадии (a) раствором, содержащим, по существу, состоящим или состоящим из предшественника соли и эффективного количества кислотного вещества, где pH упомянутого раствора составляет приблизительно менее 7,0.
17. Антибактериальная линза, содержащая соль металла, полученная способом, включающим стадии:
(a) обработки отвержденной линзы раствором, содержащим предшественник соли и эффективное количество кислотного вещества, где pH упомянутого раствора составляет приблизительно менее 7,0; и
(b) обработки линзы со стадии (a) раствором, содержащим металлсодержащее средство и эффективное количество кислотного вещества, где pH упомянутого раствора составляет приблизительно менее 7,0.
18. Антибактериальная линза по п.17, в которой соль металла представляет собой иодид серебра, предшественник соли представляет собой нитрат натрия, металлсодержащее средство представляет собой нитрат серебра, и pH растворов на стадиях (a) и (b) приблизительно равно 3-4.
19. Антибактериальная линза, содержащая соль металла, полученная способом, включающим стадии:
(a) обработки отвержденной линзы раствором, содержащим металлсодержащее средство и эффективное количество кислотного вещества, где pH упомянутого раствора составляет приблизительно менее 7,0; и
(b) обработки линзы со стадии (a) раствором, содержащим, по существу, состоящим или состоящим из предшественника соли и эффективного количества кислотного вещества, где pH упомянутого раствора составляет приблизительно менее 7,0.
20. Антибактериальная линза по п.19, в которой соль металла представляет собой иодид серебра, предшественник соли представляет собой нитрат натрия, металлсодержащее средство представляет собой нитрат серебра, и pH растворов на стадиях (a) и (b) приблизительно равно 3-4.